"酸化物換算組成のガラス全質量に対して、質量でB2O3成分を1.0~30.0及びLa2O3成分を10.0~55.0含有し、Ta2O5成分の含有量が13.0未満である光学ガラス。酸化物換算組成のガラス全質量に対して、質量でTiO2成分0~20.0及び/又はNb2O5成分0~20.0及び/又はWO3成分0~25.0である請求項1記載の光学ガラス。酸化物換算組成のガラス全質量に対する、TiO2成分、Nb2O5成分及びWO3成分からなる群より選択される1種以上の含有量の和が、0.1以上40.0以下である請求項2に記載の光学ガラス。酸化物換算組成で、TiO2成分、Nb2O5成分及びWO3成分からなる群より選択される2種以上の成分を含有する請求項2又は3に記載の光学ガラス。酸化物換算組成のガラス全質量に対して、質量でSiO2成分0~20.0及び/又はZrO2成分0~12.0である請求項1から4のいずれかに記載の光学ガラス。酸化物換算組成のガラス全質量に対するB2O3成分及びSiO2成分の含有量の和が30.0以下である請求項1から5のいずれかに記載の光学ガラス。酸化物換算組成の質量比ZrO2Ta2O5Nb2O5/B2O3SiO2が2.00以下である請求項1から6のいずれかに記載の光学ガラス。酸化物換算組成のガラス全質量に対して、質量でGd2O3成分0~45.0及び/又はY2O3成分0~30.0及び/又はYb2O3成分0~20.0である請求項1から7のいずれかに記載の光学ガラス。酸化物換算組成のガラス全質量に対するLn2O3成分式中、LnはLa、Gd、Y、Ybからなる群より選択される1種以上の質量和が30.0以上75.0以下である請求項1から8のいずれかに記載の光学ガラス。酸化物換算組成のガラス全質量に対するLn2O3成分、ZrO2成分、Nb2O5成分及びWO3成分の質量和が50.0以上90.0以下である請求項9に記載の光学ガラス。酸化物換算組成の質量比Y2O3/Ln2O3が0.100以下である請求項9又は10に記載の光学ガラス。酸化物換算組成のガラス全質量に対して、質量でBi2O3成分の含有量が20.0以下である請求項1から11のいずれかに記載の光学ガラス。酸化物換算組成の質量比TiO2/TiO2Nb2O5WO3Bi2O3が0.580以下である請求項12に記載の光学ガラス。酸化物換算組成のガラス全質量に対して、質量でMgO成分0~20.0及び/又はCaO成分0~20.0及び/又はSrO成分0~20.0及び/又はBaO成分0~25.0である請求項1から13のいずれかに記載の光学ガラス。酸化物換算組成のガラス全質量に対するRO成分式中、RはMg、Ca、Sr、Baからなる群より選択される1種以上の質量和が25.0以下である請求項14に記載の光学ガラス。酸化物換算組成のガラス全質量に対して、質量でLi2O成分0~10.0及び/又はNa2O成分0~10.0及び/又はK2O成分0~10.0及び/又はCs2O成分0~10.0である請求項1から15のいずれかに記載の光学ガラス。酸化物換算組成のガラス全質量に対するRn2O成分式中、RnはLi、Na、K、Csからなる群より選択される1種以上の質量和が15.0以下である請求項16に記載の光学ガラス。酸化物換算組成の質量比B2O3SiO2WO3/Ln2O3ZrO2Li2Oが0.20以上2.00以下である請求項1から17のいずれか記載の光学ガラス。酸化物換算組成のガラス全質量に対して、質量でZnO成分0~25.0及び/又はP2O5成分0~10.0及び/又はGeO2成分0~10.0及び/又はAl2O3成分0~10.0及び/又はGa2O3成分0~10.0及び/又はTeO2成分0~20.0及び/又はSnO2成分0~1.0及び/又はSb2O3成分0~1.0である請求項1から18のいずれか記載の光学ガラス。1.75以上の屈折率ndを有し、30以上50以下のアッベ数νdを有する請求項1から19のいずれか記載の光学ガラス。1300°C以下の液相温度を有する請求項1から20のいずれか記載の光学ガラス。請求項1から21のいずれか記載の光学ガラスを母材とする光学素子。請求項22記載の光学素子を備える光学機器。光学ガラスから光学素子を作製する方法としては、例えば、光学ガラスから形成されたゴブ又はガラスブロックに対して研削及び研磨を行って光学素子の形状を得る方法、光学ガラスから形成されたゴブ又はガラスブロックを再加熱して成形リヒートプレス成形して得られたガラス成形体を研削及び研磨する方法、及び、ゴブ又はガラスブロックから得られたプリフォーム材を超精密加工された金型で成形精密モールドプレス成形して光学素子の形状を得る方法が知られている。いずれの方法であっても、溶融したガラス原料からゴブ又はガラスブロックを形成する際には、形成されるガラスの失透を低減することが求められる。ここで、得られるゴブ又はガラスブロックの内部に結晶が発生することで失透が発生した場合、もはや光学素子として好適なガラスを得ることができない。また、光学ガラスの材料コストを低減するために、光学ガラスを構成する諸成分の原料費は、なるべく安価であることが望まれる。また、光学ガラスの製造コストを低減するために、原料の熔解性が高いこと、すなわちより低い温度で熔解することが望まれる。ところが、特許文献1~3に記載されたガラス組成物は、これらの諸要求に十分応えるものとは言い難い。本発明は、上記問題点に鑑みてなされたものであって、その目的とするところは、屈折率nd及びアッベ数νdが所望の範囲内にありながら、耐失透性が高いガラスを、より安価に得ることにある。本発明者らは、上記課題を解決するために、鋭意試験研究を重ねた結果、B2O3成分及びLa2O3成分を含有するガラスに対してTa2O5成分の含有量を低減することにより、所望の屈折率及びアッベ数を有しながらもガラスの材料コストが低減され、且つガラスの液相温度が低くなることを見出し、本発明を完成するに至った。具体的には、本発明は以下のようなものを提供する。1酸化物換算組成のガラス全質量に対して、質量でB2O3成分を1.0~30.0及びLa2O3成分を10.0~55.0含有し、Ta2O5成分の含有量が13.0未満である光学ガラス。2酸化物換算組成のガラス全質量に対して、質量でTiO2成分0~20.0及び/又はNb2O5成分0~20.0及び/又はWO3成分0~25.0である1記載の光学ガラス。3酸化物換算組成のガラス全質量に対する、TiO2成分、Nb2O5成分及びWO3成分からなる群より選択される1種以上の含有量の和が、0.1以上40.0以下である2に記載の光学ガラス。4酸化物換算組成で、TiO2成分、Nb2O5成分及びWO3成分からなる群より選択される2種以上の成分を含有する2又は3に記載の光学ガラス。5酸化物換算組成のガラス全質量に対して、質量でSiO2成分0~20.0及び/又はZrO2成分0~12.0である1から4のいずれかに記載の光学ガラス。6酸化物換算組成のガラス全質量に対するB2O3成分及びSiO2成分の含有量の和が30.0以下である1から5のいずれかに記載の光学ガラス。7酸化物換算組成の質量比ZrO2Ta2O5Nb2O5/B2O3SiO2が2.00以下である1から6のいずれかに記載の光学ガラス。8酸化物換算組成のガラス全質量に対して、質量でGd2O3成分0~45.0及び/又はY2O3成分0~30.0及び/又はYb2O3成分0~20.0である1から7のいずれかに記載の光学ガラス。9酸化物換算組成のガラス全質量に対するLn2O3成分式中、LnはLa、Gd、Y、Ybからなる群より選択される1種以上の質量和が30.0以上75.0以下である1から8のいずれかに記載の光学ガラス。10酸化物換算組成のガラス全質量に対するLn2O3成分、ZrO2成分、Nb2O5成分及びWO3成分の質量和が50.0以上90.0以下である9に記載の光学ガラス。11酸化物換算組成の質量比Y2O3/Ln2O3が0.100以下である9又は10に記載の光学ガラス。12酸化物換算組成のガラス全質量に対して、質量でBi2O3成分の含有量が20.0以下である1から11のいずれかに記載の光学ガラス。13酸化物換算組成の質量比TiO2/TiO2Nb2O5WO3Bi2O3が0.580以下である12に記載の光学ガラス。14酸化物換算組成のガラス全質量に対して、質量でMgO成分0~20.0及び/又はCaO成分0~20.0及び/又はSrO成分0~20.0及び/又はBaO成分0~25.0である1から13のいずれかに記載の光学ガラス。15酸化物換算組成のガラス全質量に対するRO成分式中、RはMg、Ca、Sr、Baからなる群より選択される1種以上の質量和が25.0以下である14に記載の光学ガラス。16酸化物換算組成のガラス全質量に対して、質量でLi2O成分0~10.0及び/又はNa2O成分0~10.0及び/又はK2O成分0~10.0及び/又はCs2O成分0~10.0である1から15のいずれかに記載の光学ガラス。17酸化物換算組成のガラス全質量に対するRn2O成分式中、RnはLi、Na、K、Csからなる群より選択される1種以上の質量和が15.0以下である16に記載の光学ガラス。18酸化物換算組成の質量比B2O3SiO2WO3/Ln2O3ZrO2Li2Oが0.20以上2.00以下である1から17のいずれか記載の光学ガラス。19酸化物換算組成のガラス全質量に対して、質量でZnO成分0~25.0及び/又はP2O5成分0~10.0及び/又はGeO2成分0~10.0及び/又はAl2O3成分0~10.0及び/又はGa2O3成分0~10.0及び/又はTeO2成分0~20.0及び/又はSnO2成分0~1.0及び/又はSb2O3成分0~1.0である1から18のいずれか記載の光学ガラス。201.75以上の屈折率ndを有し、30以上50以下のアッベ数νdを有する1から19のいずれか記載の光学ガラス。211300°C以下の液相温度を有する1から20のいずれか記載の光学ガラス。221から21のいずれか記載の光学ガラスを母材とする光学素子。2322記載の光学素子を備える光学機器。本発明によれば、屈折率nd及びアッベ数νdが所望の範囲内にありながら、耐失透性が高いガラスを、より安価に得ることができる。本発明の光学ガラスは、酸化物換算組成のガラス全質量に対して、質量でB2O3成分を1.0~30.0及びLa2O3成分を10.0~55.0含有し、Ta2O5成分の含有量が13.0未満である。Ta2O5成分の含有量を低減することによって、高価であり且つ高温での熔解を要するTa2O5成分の使用量が減少するため、光学ガラスの原料コスト及び製造コストが低減される。それとともに、B2O3成分及びLa2O3成分をベースとすることにより、1.75以上の屈折率nd及び30以上50以下のアッベ数νdを有しながらも、液相温度が低くなり易くなる。このため、屈折率nd及びアッベ数νdが所望の範囲内にありながら、耐失透性が高い光学ガラスと、これを用いた光学素子をより安価に得ることができる。以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。[ガラス成分]本発明の光学ガラスを構成する各成分の組成範囲を以下に述べる。本明細書中で特に断りがない場合、各成分の含有量は、全て酸化物換算組成のガラス全質量に対する質量で表示されるものとする。ここで、酸化物換算組成とは、本発明のガラス構成成分の原料として使用される酸化物、複合塩、金属弗化物等が熔融時に全て分解され酸化物へ変化すると仮定した場合に、当該生成酸化物の総質量を100質量として、ガラス中に含有される各成分を表記した組成である。<必須成分、任意成分について>B2O3成分は、希土類酸化物を多く含む本発明の光学ガラスにおいて、ガラス形成酸化物として欠かすことの出来ない必須成分である。特に、B2O3成分の含有量を1.0以上にすることで、ガラスの耐失透性を高め、且つガラスの分散を小さくすることができる。従って、酸化物換算組成のガラス全質量に対するB2O3成分の含有量は、好ましくは1.0、より好ましくは5.0、さらに好ましくは8.5、最も好ましくは9.5を下限とする。一方、B2O3成分の含有量を30.0以下にすることで、より大きな屈折率を得易くし、化学的耐久性の悪化を抑えることができる。従って、酸化物換算組成のガラス全質量に対するB2O3成分の含有量は、好ましくは30.0以下、より好ましくは20.0未満とし、最も好ましくは15.5を上限とする。B2O3成分は、原料として例えばH3BO3、Na2B4O7、Na2B4O710H2O、BPO4等を用いることができる。La2O3成分は、ガラスの屈折率を高めるとともに、ガラスの分散を小さくしてガラスのアッベ数を大きくする成分である。特に、La2O3成分の含有量を10.0以上にすることで、ガラスの屈折率を高めることができる。従って、酸化物換算組成のガラス全質量に対するLa2O3成分の含有量は、好ましくは10.0、より好ましくは20.0、最も好ましくは25.0を下限とする。一方、La2O3成分の含有量を55.0以下にすることで、ガラスの安定性を高めてガラスの失透を低減できる。従って、酸化物換算組成のガラス全質量に対するLa2O3成分の含有量は、好ましくは55.0、より好ましくは53.0、最も好ましくは51.0を上限とする。La2O3成分は、原料として例えばLa2O3、LaNO33XH2OXは任意の整数等を用いることができる。Ta2O5成分は、ガラスの屈折率を高めつつ、ガラスの液相温度を低くすることで耐失透性を高める成分である。特に、Ta2O5成分の含有量を13.0未満にすることで、高価なTa2O5成分の含有が低減されるため、所望の光学定数を有する光学ガラスをより低い材料コストで生産できる。また、Ta2O5成分の含有量を13.0未満にすることで、原料を熔解する温度を下げることが可能になり、原料の溶解に要するエネルギーが低減されるため、光学ガラスの製造コストをも低減できる。従って、酸化物換算組成のガラス全質量に対するTa2O5成分の含有量は、好ましくは13.0未満、より好ましくは10.0未満とし、さらに好ましくは5.0未満とする。ここで、光学ガラスを特に低いコストで製造できる観点では、酸化物換算組成のガラス全質量に対するTa2O5成分の含有量は、好ましくは3.0未満、より好ましくは1.0未満とし、最も好ましくはTa2O5成分を含有しない。Ta2O5成分を含有する場合、原料として例えばTa2O5等を用いることができる。TiO2成分は、ガラスの屈折率を高め、耐失透性を改善する成分である。特に、TiO2の含有量を20.0以下にすることで、ガラスの着色を低減して可視光の透過率を高め、ガラスのアッベ数の低下を抑えられる。また、TiO2成分の過剰な含有によるガラスの耐失透性の悪化を抑えられる従って、酸化物換算組成のガラス全質量に対するTiO2成分の含有量は、好ましくは20.0、より好ましくは15.0、最も好ましくは10.2を上限とする。ここで、TiO2成分の含有量を5.0未満にしてもよく、3.0未満にしてもよい。TiO2成分は、原料として例えばTiO2等を用いることができる。Nb2O5成分は、ガラスの屈折率を高める成分である。特に、Nb2O5成分の含有量を20.0以下にすることで、Nb2O5成分の過剰な含有によるガラスの耐失透性の悪化を抑え、且つ、ガラスの可視光の透過率の低下を抑えることができる。従って、酸化物換算組成のガラス全質量に対するNb2O5成分の含有量は、好ましくは20.0、より好ましくは18.0、最も好ましくは15.0を上限とする。Nb2O5成分は、原料として例えばNb2O5等を用いることができる。WO3成分は、ガラスの屈折率を高め、ガラスの耐失透性を向上する成分である。特に、WO3成分の含有量を25.0以下にすることで、WO3成分によるガラスの着色を低減して可視光の透過率を高めることができる。従って、酸化物換算組成のガラス全質量に対するWO3成分の含有量は、好ましくは25.0、より好ましくは22.0、最も好ましくは20.0を上限とする。なお、本発明の光学ガラスはWO3成分を含有しなくてもよいが、WO3成分を含有することで、ガラスの液相温度がより一層低下するため、ガラスの耐失透性をさらに高められる。また、他の高屈折率成分によるガラスの着色を低減して可視光の透過率を高めることができる。従って、酸化物換算組成のガラス全質量に対するWO3成分の含有量は、好ましくは0より多くし、より好ましくは0.5より多くし、最も好ましくは1.0より多くする。WO3成分は、原料として例えばWO3等を用いることができる。本発明の光学ガラスは、TiO2成分、WO3成分及びNb2O5成分からなる群より選択される1種以上を含有することが好ましい。これにより、ガラスの材料コストを低減するためにTa2O5成分の含有量を低減しても、ガラスの屈折率を高めることができ、且つガラスの耐失透性を高めることができる。従って、酸化物換算組成のガラス全質量に対する、TiO2成分、Nb2O5成分及びWO3成分からなる群より選択される1種以上の含有量の和は、好ましくは0.1、より好ましくは1.0、最も好ましくは4.0を下限とする。一方、この含有量の和を40.0以下にすることで、これらの成分による着色を低減でき、且つ、これら成分の過剰な含有による耐失透性の悪化を抑えることができる。従って、酸化物換算組成のガラス全質量に対する、TiO2成分、Nb2O5成分及びWO3成分からなる群より選択される1種以上の含有量の和は、好ましくは40.0、より好ましくは35.0、最も好ましくは30.0を上限とする。また、本発明の光学ガラスは、TiO2成分、WO3成分及びNb2O5成分からなる群より選択される2種以上を含有することが好ましい。これにより、ガラスの構成成分が増加するため、ガラスの耐失透性を高めることができる。SiO2成分は、熔融ガラスの粘度を高め、光学ガラスとして好ましくない失透結晶の発生を低減する成分である。特に、SiO2成分の含有量を20.0以下にすることで、ガラス転移点の上昇を抑え、且つ屈折率の低下を抑えることができる。従って、酸化物換算組成のガラス全質量に対するSiO2成分の含有量は、好ましくは20.0、より好ましくは15.0、さらに好ましくは10.0、最も好ましくは8.0を上限とする。なお、SiO2成分は含有しなくてもよいが、SiO2成分を含有することでガラスの液相温度が低くなるため、ガラスの耐失透性を高められる。従って、酸化物換算組成のガラス全質量に対するSiO2成分の含有量は、好ましくは0.1、より好ましくは1.0、さらに好ましくは2.0を下限とする。特に、TiO2成分、WO3成分及びNb2O5成分を含有してもガラスを着色し難くできる観点では、SiO2成分の含有量は3.0以上であることが最も好ましい。SiO2成分は、原料として例えばSiO2、K2SiF6、Na2SiF6等を用いることができる。ZrO2成分は、ガラスの高屈折率及び低分散に寄与する成分である。特に、ZrO2成分を12.0以下にすることで、ガラスの耐失透性を高められる。従って、酸化物換算組成のガラス全質量に対するZrO2成分の含有量は、好ましくは20.0、より好ましくは15.0、最も好ましくは10.0を上限とする。なお、ZrO2成分は含有しなくてもよいが、ZrO2成分を含有することで、高屈折率低分散の光学定数を得易くでき、且つ耐失透性を高める効果を得易くできる。従って、酸化物換算組成のガラス全質量に対するZrO2成分の含有量は、好ましくは0.1、より好ましくは0.5、最も好ましくは1.0を下限とする。ZrO2成分は、原料として例えばZrO2、ZrF4等を用いることができる。本発明の光学ガラスは、B2O3成分及びSiO2成分の質量和が30.0以下であることが好ましい。これにより、B2O3成分及びSiO2成分の含有による屈折率の低下が抑えられるので、所望の高い屈折率を得易くすることができる。従って、酸化物換算組成のガラス全質量に対するB2O3成分及びSiO2成分の質量和は、好ましくは30.0、より好ましくは28.0、さらに好ましくは25.0、最も好ましくは22.5を上限とする。また、本発明の光学ガラスは、質量和B2O3SiO2に対する質量和ZrO2Ta2O5Nb2O5の比率が2.00以下であることが好ましい。これにより、材料コストの高いZrO2成分、Ta2O5成分及びNb2O5成分の含有量が低減するため、所望の低い液相温度を有する光学ガラスを、より安価に作製できる。従って、酸化物換算組成の質量比ZrO2Ta2O5Nb2O5/B2O3SiO2は、好ましくは2.00、より好ましくは1.50、最も好ましくは1.00を上限とする。Gd2O3成分は、ガラスの屈折率を高め、且つアッベ数を高める成分である。特に、Gd2O3成分の含有量を45.0以下にすることで、Gd2O3成分の過剰な含有によるガラス転移点の上昇を抑え、ガラスの耐失透性を高めることができる。従って、酸化物換算組成のガラス全質量に対するGd2O3成分の含有量は、それぞれ好ましくは45.0、より好ましくは42.0、最も好ましくは38.0を上限とする。なお、Gd2O3成分は含有しなくてもよいが、Gd2O3成分を含有することで、高屈折率低分散の光学定数を実現し易くでき、且つ、ガラスの液相温度を低くできるため耐失透性をより高めることができる。従って、酸化物換算組成のガラス全質量に対するGd2O3成分の含有量は、好ましくは0.1、より好ましくは1.0、さらに好ましくは5.0を下限とする。また、ガラスの耐失透性をより高められる観点では、La2O3成分の含有量に対するGd2O3成分の含有量の比率Gd2O3/La2O3は、0.01以上2.00以下が好ましく、0.03以上1.70以下がより好ましく、0.05以上1.50以下が最も好ましい。Gd2O3成分は、原料として例えばGd2O3、GdF3等を用いることができる。Y2O3成分は、ガラスのアッベ数を高める成分である。特に、Y2O3成分の含有量を30.0以下にすることで、ガラスの屈折率の低下を抑え、ガラスの耐失透性を高めることができる。従って、酸化物換算組成のガラス全質量に対するY2O3成分の含有量は、好ましくは30.0、より好ましくは20.0、最も好ましくは10.0を上限とする。特に、屈折率の高いガラスを得る観点では、酸化物換算組成のガラス全質量に対するY2O3成分の含有量は、好ましくは5.0未満とし、より好ましくは2.0、最も好ましくは0.1を上限とする。Y2O3成分は、原料として例えばY2O3、YF3等を用いることができる。Yb2O3成分は、ガラスの屈折率を高め、分散を小さくする成分である。特に、Yb2O3成分の含有量を20.0以下にすることで、ガラスの耐失透性を高めることができる。従って、酸化物換算組成のガラス全質量に対するYb2O3成分の含有量は、それぞれ好ましくは20.0、より好ましくは10.0、最も好ましくは5.0を上限とする。Yb2O3成分は、原料として例えばYb2O3等を用いることができる。本発明の光学ガラスは、Ln2O3成分式中、LnはLa、Gd、Y、Ybからなる群より選択される1種以上の質量和が30.0以上75.0以下であることが好ましい。特に、Ln2O3成分の質量和を30.0以上にすることで、ガラスのアッベ数を高められるため、所望の高いアッベ数を有するガラスを得易くすることができる。従って、酸化物換算組成のガラス全質量に対するLn2O3成分の質量和は、好ましくは30.0、より好ましくは35.0を下限とし、さらに好ましくは40.0より多くし、最も好ましくは53.0よりも多くする。一方、Ln2O3成分の質量和を75.0以下にすることで、ガラスの液相温度が低くなるため、ガラスの失透を低減できる。従って、酸化物換算組成のガラス全質量に対するLn2O3成分の質量和は、好ましくは75.0、より好ましくは72.0、最も好ましくは70.0を上限とする。本発明の光学ガラスは、Ln2O3成分、ZrO2成分、Nb2O5成分及びWO3成分の含有量の和が50.0以上90.0以下であることが好ましい。特に、この和を50.0以上にすることで、ガラスの着色を低減して可視光透過率を高めることができ、且つガラスの屈折率を高めることができる。一方、この和を90.0以下にすることで、ガラスの失透を低減できる。従って、酸化物換算組成のガラス全質量に対する質量和Ln2O3ZrO2Nb2O5WO3は、好ましくは50.0、より好ましくは55.0、最も好ましくは60.0を下限とする。特に、屈折率の高い光学ガラスを得易くする観点では、質量和Ln2O3ZrO2Nb2O5WO3を76.0より多くしてもよく、80.0以上にしてもよい。一方で、この質量和Ln2O3ZrO2Nb2O5WO3は、好ましくは90.0、より好ましくは85.0、最も好ましくは83.0を上限とする。また、本発明の光学ガラスは、Ln2O3成分の含有量に対するY2O3成分の含有量の比率が0.100以下であることが好ましい。これにより、ガラスのアッベ数を高められるLn2O3成分の中で屈折率を下げる働きを有するY2O3成分の含有量が低減されるため、高屈折率低分散の光学定数を実現し易くできる。従って、酸化物換算組成の質量比Y2O3/Ln2O3は、好ましくは0.100、より好ましくは0.070、さらに好ましくは0.050、最も好ましくは0.035を上限とする。Bi2O3成分は、屈折率を高め、ガラス転移点を下げる成分である。特に、Bi2O3成分の含有量を20.0以下にすることで、ガラスの耐失透性を高めることができる。また、Bi2O3成分の含有量を20.0以下にすることで、ガラスの着色を低減して可視光透過率を高めることができる。従って、酸化物換算組成のガラス全質量に対するBi2O3成分の含有量は、好ましくは20.0、より好ましくは10.0、最も好ましくは5.0を上限とする。Bi2O3成分は、原料として例えばBi2O3等を用いることができる。本発明の光学ガラスは、TiO2成分、Nb2O5成分、WO3成分及びBi2O3成分の含有量の和に対するTiO2成分の含有量の比率が0.580以下であることが好ましい。これにより、高屈折率を確保しながらも、着色を低減して可視光透過率を高めることができる。従って、酸化物換算組成の質量比TiO2/TiO2Nb2O5WO3Bi2O3は、好ましくは0.580、より好ましくは0.550、最も好ましくは0.520を上限とする。MgO成分、CaO成分、SrO成分及びBaO成分は、ガラスの屈折率や熔融性、失透性を調整する成分である。特に、MgO成分、CaO成分及びSrO成分各々の含有量を20.0以下にすること、及び/又は、BaO成分の含有量を25.0以下にすることで、これらの成分による屈折率の低下を抑えることで所望の屈折率を得易くし、且つこれらの成分の過剰な含有によるガラスの失透を低減することができる。従って、酸化物換算組成のガラス全質量に対するMgO成分、CaO成分及びSrO成分の各々の含有量は、好ましくは20.0、より好ましくは10.0、最も好ましくは5.0を上限とする。また、酸化物換算組成のガラス全質量に対するBaO成分の含有量は、好ましくは25.0、より好ましくは15.0、最も好ましくは5.0を上限とする。特に、BaO成分は含有しなくてもよい。MgO成分、CaO成分、SrO成分及びBaO成分は、原料として例えばMgCO3、MgF2、CaCO3、CaF2、SrNO32、SrF2、BaCO3、BaNO32、BaF2等を用いることができる。本発明の光学ガラスは、RO成分式中、RはMg、Ca、Sr、Baからなる群より選択される1種以上の含有量の合計が25.0以下であることが好ましい。これにより、RO成分による屈折率の低下を抑えることで、所望の屈折率を得易くすることができる。また、これらの成分の過剰な含有によるガラスの失透を低減することができる。従って、酸化物換算組成のガラス全質量に対するRO成分の質量和は、好ましくは25.0、より好ましくは15.0、最も好ましくは5.0を上限とする。Li2O成分、Na2O成分、K2O成分及びCs2O成分は、ガラスの熔融性を改善し、ガラス転移点を低くする成分である。このうちNa2O成分、K2O成分及びCs2O成分は、ガラスの耐失透性を高める成分でもある。ここで、Li2O成分、Na2O成分、K2O成分及びCs2O成分の各々の含有量を10.0以下にすることで、ガラスの屈折率を低下し難くし、且つ、ガラスの安定性を高めて失透等の発生を低減することができる。従って、酸化物換算組成のガラス全質量に対するLi2O成分、Na2O成分、K2O成分及びCs2O成分の各々の含有量は、好ましくは10.0、より好ましくは8.0、さらに好ましくは5.0を上限とする。特に、Li2O成分の含有量を3.0以下にすることで、ガラスの粘性が高くなることで脈理を低減できる。従って、脈理を低減しつつ、屈折率や耐失透性を高める観点では、酸化物換算組成のガラス全質量に対するLi2O成分の含有量は、好ましくは3.0、より好ましくは2.0、さらに好ましくは1.0、最も好ましくは0.3を上限とする。また、Li2O成分は含有しなくてもよい。Li2O成分、Na2O成分、K2O成分及びCs2O成分は、原料として例えばLi2CO3、LiNO3、Li2CO3、NaNO3、NaF、Na2SiF6、K2CO3、KNO3、KF、KHF2、K2SiF6、Cs2CO3、CsNO3等を用いることができる。Rn2O成分式中、RnはLi、Na、K、Csからなる群より選択される1種以上は、ガラスの熔融性を改善するとともに、ガラスの失透を低減する成分である。ここで、Rn2O成分の合計の含有量を15.0以下にすることで、ガラスの屈折率を低下し難くし、ガラスの失透の発生を低減できる。従って、酸化物換算組成のガラス全質量に対するRn2O成分の質量和は、好ましくは15.0、より好ましくは10.0、最も好ましくは5.0を上限とする。本発明の光学ガラスは、質量和Ln2O3ZrO2Li2Oに対する、質量和B2O3SiO2WO3の比率が0.20以上2.00以下であることが好ましい。特に、この比率を0.20以上にすることにより、耐失透性を低下させる成分Ln2O3成分、ZrO2成分及びLi2O成分の含有量に対して、耐失透性を高める成分B2O3成分、SiO2成分及びWO3の含有量が増加するため、より液相温度が低く失透し難い光学ガラスを得ることができる。一方、この比率を2.00以下にすることにより、屈折率及びアッベ数を高める成分であるLn2O3成分がガラス中に含まれ易くなるため、所望の屈折率及びアッベ数を得易くできる。従って、酸化物換算組成の質量比B2O3SiO2WO3/Ln2O3ZrO2Li2Oは、好ましくは0.20、より好ましくは0.23、最も好ましくは0.27を下限とする。また、この質量比は、好ましくは2.00、より好ましくは1.50、最も好ましくは1.00を上限とする。ZnO成分は、ガラス転移温度を低くし、化学的耐久性を改善する成分である。特に、ZnO成分の含有量を25.0以下にすることで、ガラスの屈折率の低下を抑え、耐失透性の悪化を抑えることができる。また、溶融ガラスの粘性の低下が抑えられることで脈理を発生し難くできる。従って、酸化物換算組成のガラス全質量に対するZnO成分の含有量は、好ましくは25.0、より好ましくは20.0、さらに好ましくは15.0を上限とする。特に、ガラスへの脈理の発生を低減できる観点では、酸化物換算組成のガラス全質量に対するZnO成分の含有量は、好ましくは10.0、より好ましくは7.6、さらに好ましくは5.7、さらに好ましくは5.4、最も好ましくは5.0を上限とする。ZnO成分は、原料として例えばZnO、ZnF2等を用いることができる。P2O5成分は、ガラスの液相温度を下げて耐失透性を向上させる効果を有する成分である。特に、P2O5成分の含有量を10.0以下にすることで、ガラスの化学的耐久性、特に耐水性の低下を抑えることができる。従って、酸化物換算組成のガラス全質量に対するP2O5成分の含有量は、好ましくは10.0、より好ましくは5.0、さらに好ましくは3.0を上限とし、最も好ましくは含有しない。P2O5成分は、原料として例えばAlPO33、CaPO32、BaPO32、BPO4、H3PO4等を用いることができる。GeO2成分は、ガラスの屈折率を高め、耐失透性を向上させる効果を有する成分である。しかしながら、GeO2は原料価格が高いため、その量が多いと生産コストが高くなることで、Ta2O5成分を低減することによる効果が減殺される。従って、酸化物換算組成のガラス全質量に対するGeO2成分の含有量は、好ましくは10.0以下、より好ましくは5.0未満とし、最も好ましくは1.0を上限とする。GeO2成分は、原料として例えばGeO2等を用いることができる。Al2O3成分及びGa2O3成分は、ガラスの化学的耐久性を向上し、熔融ガラスの耐失透性を向上する成分である。特に、Al2O3成分及びGa2O3成分の各々の含有量を10.0以下にすることで、ガラスの失透傾向を弱めて、ガラスの安定性を高めることができる。従って、酸化物換算組成のガラス全質量に対するAl2O3成分及びGa2O3成分の各々の含有量は、好ましくは10.0、より好ましくは5.0、最も好ましくは3.0を上限とし、最も好ましくは含有しない。Al2O3成分及びGa2O3成分は、原料として例えばAl2O3、AlOH3、AlF3、Ga2O3、GaOH3等を用いることができる。TeO2成分は、屈折率を高め、ガラス転移点を下げる成分である。しかしながら、TeO2は白金製の坩堝や、熔融ガラスと接する部分が白金で形成されている熔融槽でガラス原料を熔融する際、白金と合金化しうる問題がある。従って、酸化物換算組成のガラス全質量に対するTeO2成分の含有量は、好ましくは20.0、より好ましくは10.0、最も好ましくは5.0を上限とし、最も好ましくは含有しない。TeO2成分は、原料として例えばTeO2等を用いることができる。SnO2成分は、溶融ガラスの酸化を低減して溶融ガラスを清澄し、且つガラスの光照射に対する透過率を悪化し難くする成分である。特に、SnO2成分の含有量を1.0以下にすることで、溶融ガラスの還元によるガラスの着色や、ガラスの失透を生じ難くすることができる。また、SnO2成分と溶解設備特にPt等の貴金属との合金化が低減されるため、溶解設備の長寿命化を図ることができる。従って、酸化物換算組成のガラス全質量に対するSnO2成分の含有量は、好ましくは1.0、より好ましくは0.7、最も好ましくは0.5を上限とする。SnO2成分は、原料として例えばSnO、SnO2、SnF2、SnF4等を用いることができる。Sb2O3成分は、熔融ガラスを脱泡する成分である。Sb2O3量が多すぎると可視光領域の短波長領域における透過率が悪くなる。従って、酸化物換算組成のガラス全質量に対するSb2O3成分の含有量は、好ましくは1.0、より好ましくは0.7、最も好ましくは0.5を上限とする。Sb2O3成分は、原料として例えばSb2O3、Sb2O5、Na2H2Sb2O75H2O等を用いることができる。なお、ガラスを清澄し脱泡する成分は、上記のSb2O3成分に限定されるものではなく、ガラス製造の分野における公知の清澄剤、脱泡剤或いはそれらの組み合わせを用いることができる。<含有すべきでない成分について>次に、本発明の光学ガラスに含有すべきでない成分、及び含有することが好ましくない成分について説明する。他の成分を本願発明のガラスの特性を損なわない範囲で必要に応じ、添加することができる。ただし、Ti、Zr、Nb、W、La、Gd、Y、Yb、Luを除く、V、Cr、Mn、Fe、Co、Ni、Cu、Ag及びMo等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。また、PbO等の鉛化合物及びAs2O3等の砒素化合物は、環境負荷が高い成分であるため、実質的に含有しないこと、すなわち、不可避な混入を除いて一切含有しないことが望ましい。さらに、Th、Cd、Tl、Os、Be、及びSeの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、これらを実質的に含有しないことが好ましい。本発明のガラス組成物は、その組成が酸化物換算組成のガラス全質量に対する質量で表されているため直接的にモルの記載に表せるものではないが、本発明において要求される諸特性を満たすガラス組成物中に存在する各成分のモル表示による組成は、酸化物換算組成で概ね以下の値をとる。B2O3成分2.0~55.0モル、La2O3成分5.0~30.0モル、及びTa2O5成分0~7.0モル、TiO2成分0~30.0モル及び/又はNb2O5成分0~15.0モル及び/又はWO3成分0~30.0モル及び/又はSiO2成分0~50.0モル及び/又はZrO2成分0~18.0モル及び/又はGd2O3成分0~25.0モル及び/又はY2O3成分0~20.0モル及び/又はYb2O3成分0~10.0モル及び/又はBi2O3成分0~10.0モル及び/又はMgO成分0~50.0モル及び/又はCaO成分0~40.0モル及び/又はSrO成分0~30.0モル及び/又はBaO成分0~35.0モル及び/又はLi2O成分0~30.0モル及び/又はNa2O成分0~25.0モル及び/又はK2O成分0~20.0モル及び/又はCs2O成分0~10.0モル及び/又はZnO成分0~50.0モル及び/又はP2O5成分0~15.0モル及び/又はGeO2成分0~10.0モル及び/又はAl2O3成分0~15.0モル及び/又はGa2O3成分0~5.0モル及び/又はTeO2成分0~25.0モル及び/又はSnO2成分0~0.3モル及び/又はSb2O3成分0~0.5モル[製造方法]本発明の光学ガラスは、例えば以下のように作製される。すなわち、上記原料を各成分が所定の含有量の範囲内になるように均一に混合し、作製した混合物を白金坩堝に投入し、ガラス組成の熔融難易度に応じて電気炉で1100~1500°Cの温度範囲で2~5時間熔融し、攪拌均質化した後、適当な温度に下げてから金型に鋳込み、徐冷することにより作製される。[物性]本発明の光学ガラスは、高い屈折率nd及び低い分散を有する必要がある。特に、本発明の光学ガラスの屈折率ndは、好ましくは1.75、より好ましくは1.80、最も好ましくは1.86を下限とする。また、本発明の光学ガラスのアッベ数νdは、好ましくは30、より好ましくは32、最も好ましくは35を下限とし、好ましくは50、より好ましくは47、最も好ましくは45を上限とする。これらにより、光学設計の自由度が広がり、さらに素子の薄型化を図っても大きな光の屈折量を得ることができる。なお、本発明の光学ガラスの屈折率ndの上限は、例えば2.00以下、より詳細には1.98以下、より詳細には1.97以下であることが多い。また、本発明の光学ガラスは、Ta2O5成分の含有量が少なくても、耐失透性が高い必要がある。特に、本発明の光学ガラスは、1300°C以下の低い液相温度を有することが好ましい。より具体的には、本発明の光学ガラスの液相温度は、好ましくは1300°C、より好ましくは1290°C、最も好ましくは1280°Cを上限とする。これにより、より低い温度で熔融ガラスを流出しても、作製されたガラスの結晶化が低減されるため、熔融状態からガラスを形成したときの耐失透性を高めることができ、ガラスを用いた光学素子の光学特性への影響を低減することができる。また、ガラスを安定して形成できる温度の範囲が広くなるため、ガラスの熔解温度を低くしてもガラスを成形でき、ガラスの成形時に消費するエネルギーを抑えることができる。一方、本発明の光学ガラスの液相温度の下限は特に限定しないが、本発明によって得られるガラスの液相温度は、概ね500°C以上、具体的には600°C以上、さらに具体的には700°C以上であることが多い。なお、本明細書中における液相温度とは、50mlの容量の白金製坩堝に30ccのカレット状のガラス試料を白金坩堝に入れて1350°Cで完全に熔融状態にし、所定の温度まで降温して12時間保持し、炉外に取り出して冷却した後直ちにガラス表面及びガラス中の結晶の有無を観察し、結晶が認められない一番低い温度を表す。ここで所定の温度とは、1300°C~1160°Cまで10°C刻みで設定した温度を表わす。また、本発明の光学ガラスは、着色が少ないことが好ましい。特に、本発明の光学ガラスは、ガラスの透過率で表すと、厚み10mmのサンプルで分光透過率70を示す波長λ70が420nm以下であり、より好ましくは410nm以下であり、最も好ましくは400nm以下である。また、分光透過率5を示す波長λ5が400nm以下であり、より好ましくは380nm以下であり、最も好ましくは360nm以下である。これにより、ガラスの吸収端が紫外領域の近傍に位置するようになり、可視域におけるガラスの透明性が高められるため、この光学ガラスをレンズ等の光学素子の材料として好ましく用いることができる。また、本発明の光学ガラスは、低い部分分散比θg,Fを有することが好ましい。より具体的には、本発明の光学ガラスの部分分散比θg,Fは、アッベ数νdとの間で、-2.50×10-3×νd0.6571≦θg,F≦-2.50×10-3×νd0.6971の関係を満たす。これにより、部分分散比θg,Fの小さい光学ガラスが得られるため、この光学ガラスを光学素子の色収差の低減等に役立てることができる。本発明の光学ガラスの部分分散比θg,Fは、好ましくは-2.50×10-3×νd0.6571、より好ましくは-2.50×10-3×νd0.6591、最も好ましくは-2.50×10-3×νd0.6611を下限とする。一方で、本発明の光学ガラスの部分分散比θg,Fは、好ましくは-2.50×10-3×νd0.6971、より好ましくは-2.50×10-3×νd0.6921、最も好ましくは-2.50×10-3×νd0.6871を上限とする。[ガラス成形体及び光学素子]作製された光学ガラスから、例えば研磨加工の手段、又は、リヒートプレス成形や精密プレス成形等のモールドプレス成形の手段を用いて、ガラス成形体を作製することができる。すなわち、光学ガラスに対して研削及び研磨等の機械加工を行ってガラス成形体を作製したり、光学ガラスから作製したプリフォームに対してリヒートプレス成形を行った後で研磨加工を行ってガラス成形体を作製したり、研磨加工を行って作製したプリフォームや、公知の浮上成形等により成形されたプリフォームに対して精密プレス成形を行ってガラス成形体を作製したりすることができる。なお、ガラス成形体を作製する手段は、これらの手段に限定されない。このように、本発明の光学ガラスから形成したガラス成形体は、様々な光学素子及び光学設計に有用であるが、その中でも特に、レンズやプリズム等の光学素子に用いることが好ましい。これにより、径の大きなガラス成形体の形成が可能になるため、光学素子の大型化を図りながらも、カメラやプロジェクタ等の光学機器に用いたときに高精細で高精度な結像特性及び投影特性を実現できる。本発明の実施例No.1~No.112及び比較例No.A~No.Bの組成、並びに、これらのガラスの屈折率nd、アッベ数νd、部分分散比θg,F、液相温度、及び分光透過率が5及び70を示す波長λ5及びλ70の結果を表1~表15に示す。なお、以下の実施例はあくまで例示の目的であり、これらの実施例のみ限定されるものではない。本発明の実施例No.1~No.112及び比較例No.A~No.Bのガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表1~表15に示した各実施例の組成の割合になるように秤量して均一に混合した後、白金坩堝に投入し、ガラス組成の熔融難易度に応じて電気炉で1100~1500°Cの温度範囲で2~5時間熔融した後、攪拌均質化してから金型等に鋳込み、徐冷してガラスを作製した。ここで、実施例No.1~No.112及び比較例No.A~No.Bのガラスの、屈折率nd、アッベ数νd、及び部分分散比θg,Fは、日本光学硝子工業会規格JOGIS01―2003に基づいて測定した。そして、求められたアッベ数νd及び部分分散比θg,Fの値について、関係式θg,F=-a×νdbにおける、傾きaが0.0025のときの切片bを求めた。ここで、屈折率nd、アッベ数νd、及び部分分散比θg,Fは、徐冷降温速度を-25°C/hrにして得られたガラスについて測定を行うことで求めた。また、実施例No.1~No.112及び比較例No.A~No.Bのガラスの透過率は、日本光学硝子工業会規格JOGIS02に準じて測定した。なお、本発明においては、ガラスの透過率を測定することで、ガラスの着色の有無と程度を求めた。具体的には、厚さ10±0.1mmの対面平行研磨品をJISZ8722に準じ、200~800nmの分光透過率を測定し、λ5透過率5時の波長及びλ70透過率70時の波長を求めた。また、実施例No.1~No.112及び比較例No.A~No.Bのガラスの液相温度は、50mlの容量の白金製坩堝に30ccのカレット状のガラス試料を白金坩堝に入れて1350°Cで完全に熔融状態にし、1300°C~1160°Cまで10°C刻みで設定したいずれかの温度まで降温して12時間保持し、炉外に取り出して冷却した後直ちにガラス表面及びガラス中の結晶の有無を観察し、結晶が認められない一番低い温度を求めた。表1~表15に表されるように、本発明の実施例No.1~No.112の光学ガラスは、いずれも液相温度が1300°C以下、より詳細には1290°C以下であり、所望の範囲内であった。一方、比較例No.A~No.Bは、いずれも失透したため、液相温度が高いものと推察される。このため、本発明の実施例の光学ガラスは、比較例のガラスに比べて液相温度が低いことが明らかになった。また、本発明の実施例の光学ガラスは、λ70透過率70時の波長がいずれも420nm以下、より詳細には415nm以下であった。また、本発明の実施例の光学ガラスは、λ5透過率5時の波長がいずれも400nm以下、より詳細には356nm以下であった。また、本発明の実施例の光学ガラスは、いずれも屈折率ndが1.75以上、より詳細には1.86以上であるとともに、この屈折率ndは2.00以下、より詳細には1.90以下であり、所望の範囲内であった。また、本発明の実施例の光学ガラスは、いずれもアッベ数νdが30以上であるとともに、このアッベ数νdは50以下、より詳細には42以下であり、所望の範囲内であった。また、本発明の実施例の光学ガラスは、いずれも部分分散比θg,Fが-2.50×10-3×νd0.6571以上、より詳細には-2.50×10-3×νd0.6678以上であった。その反面で、本発明の実施例の光学ガラスの部分分散比-2.50×10-3×νd0.6971以下、より詳細には-2.50×10-3×νd0.6735以下であった。そのため、これらの部分分散比θg,Fが所望の範囲内にあることがわかった。従って、本発明の実施例の光学ガラスは、屈折率nd及びアッベ数νdが所望の範囲内にありながら安価に作製でき、耐失透性が高く、且つ、着色が少ないことが明らかになった。さらに、本発明の実施例の光学ガラスを用いて、ガラスブロックを形成し、このガラスブロックに対して研削及び研磨を行い、レンズ及びプリズムの形状に加工した。その結果、安定に様々なレンズ及びプリズムの形状に加工することができた。以上、本発明を例示の目的で詳細に説明したが、本実施例はあくまで例示の目的のみであって、本発明の思想及び範囲を逸脱することなく多くの改変を当業者により成し得ることが理解されよう。"